(57)【要約】  塗布性を維持しつつＢステージ化により塗布後の濡れ広がりの抑制が可能で、しかもダイボンディングの際に加熱しなくても十分な接着性が得られ、信頼性の高い半導体パッケージを製造することが可能な半導体パッケージの製造方法を提供する。光重合開始剤（１）、熱ラジカル発生剤（２）、ポリオレフィン構造含有樹脂（３）、およびラジカル重合性化合物（４）を含む半導体用ダイアタッチペーストを支持部材に塗布し、塗布された半導体用ダイアタッチペーストに紫外線を照射してＢステージ化する。その後、Ｂステージ化された半導体用ダイアタッチペースト上にダイを配し圧着して、ダイと支持部材とを接合し、ダイボンディングを行う。【特許請求の範囲】
【請求項１】
ダイと該ダイを支持する支持部材とを接合するダイボンディング工程を含む半導体パッケージの製造方法であって、
前記ダイボンディング工程は、光重合開始剤（１）、熱ラジカル発生剤（２）、ポリオレフィン構造含有樹脂（３）、およびラジカル重合性化合物（４）を含む半導体用ダイアタッチペーストを、前記ダイおよび前記支持部材の一方に塗布し、塗布された前記半導体用ダイアタッチペーストに光を照射してＢステージ化した後、Ｂステージ化された前記半導体用ダイアタッチペースト上に前記ダイおよび前記支持部材の他方を配し圧着して、前記ダイと前記支持部材とを接合する工程であることを特徴とする半導体パッケージの製造方法。
【請求項２】
前記ラジカル重合性化合物（４）が（メタ）アクリロイル基含有化合物であることを特徴とする請求項１に記載の半導体パッケージの製造方法。
【請求項３】
前記（メタ）アクリロイル基含有化合物の少なくとも一部が、（メタ）アクリロイル基とオキシラン環構造またはオキセタン環構造との両方を同一分子内に含有する（メタ）アクリロイル基含有化合物であることを特徴とする請求項２に記載の半導体パッケージの製造方法。
【請求項４】
前記光重合開始剤（１）がアルキルフェノン系光重合開始剤およびアシルホスフィンオキサイド系光重合開始剤の少なくとも一方であることを特徴とする請求項１〜３のいずれか一項に記載の半導体パッケージの製造方法。
【請求項５】
前記光重合開始剤（１）がα−アミノアルキルフェノン系光重合開始剤およびモノアシルホスフィンオキサイド系光重合開始剤の少なくとも一方であることを特徴とする請求項１〜３のいずれか一項に記載の半導体パッケージの製造方法。
【請求項６】
前記光重合開始剤（１）が下記式（１）で表される化合物および下記式（２）で表される化合物の少なくとも一方であることを特徴とする請求項１〜３のいずれか一項に記載の半導体パッケージの製造方法。ただし、下記式（１）中のＲ１は水素原子または炭素数１〜３のアルキル基である。
【化１】
2015122115.tif 000010
【化２】
2015122115.tif 000011
【請求項７】
前記熱ラジカル発生剤（２）が有機過酸化物であることを特徴とする請求項１〜６のいずれか一項に記載の半導体パッケージの製造方法。
【請求項８】
前記熱ラジカル発生剤（２）がジアルキルパーオキサイドまたはパーオキシエステルであることを特徴とする請求項７に記載の半導体パッケージの製造方法。
【請求項９】
前記熱ラジカル発生剤（２）が下記式（３）で表される化合物であることを特徴とする請求項７に記載の半導体パッケージの製造方法。ただし、下記式（３）中のＲ２およびＲ３は炭素数１〜３のアルキレン基である。
【化３】
2015122115.tif 000012
【請求項１０】
前記熱ラジカル発生剤（２）の１分間半減期温度が１２０℃以上２００℃以下であることを特徴とする請求項７〜９のいずれか一項に記載の半導体パッケージの製造方法。
【請求項１１】
前記Ｂステージ化における前記光の照射量が、Ｂステージ化させた前記半導体用ダイアタッチペーストの温度２５℃、周波数１Ｈｚの条件で測定した複素粘度が１００〜１０００Ｐａ・ｓの範囲になる量であることを特徴とする請求項１〜１０のいずれか一項に記載の半導体パッケージの製造方法。
【発明の詳細な説明】
【技術分野】
【０００１】
本発明は、半導体用ダイアタッチペーストを用いた半導体パッケージの製造方法に関する。
【背景技術】
【０００２】
ＩＣ、ＬＳＩ等の半導体チップ（以下「ダイ」と記す）と、リードフレームや絶縁性支持基板等の支持部材を接合し、封止して半導体パッケージを製造する際の接合材料として、Ａｕ−Ｓｉ共晶合金、半田の他、樹脂を主な原料とするペースト、フィルム等が従来から知られている。
Ａｕ−Ｓｉ共晶合金は耐熱性および耐湿性は高いが、弾性率が大きいため、熱履歴による他部材の膨張、収縮の応力で割れ易く、また高価である。半田は安価であるが、耐熱性が十分ではなく、弾性率も高く同様に割れ易い。【０００３】
樹脂を主な原料とするペースト（以下「ダイアタッチペースト」と記す）は、十分な耐熱性と耐湿性、弾性率を備えつつ、熱履歴による膨張、収縮の応力を緩和できることで、広く用いられている。しかし、ダイアタッチペーストは塗布性を考慮した粘度にすると濡れ広がり易く、同一パッケージに複数のダイを実装するパッケージ（以下「マルチチップパッケージ」と記す）の場合はダイ同士の距離をとる必要があるため、マルチチップパッケージの高集積化に対応しにくいという欠点がある。【０００４】
このようなダイアタッチペーストの持つ欠点を解決する方法として、Ｂステージ化が提案されている。Ｂステージ化とは、ダイアタッチペーストに含まれる溶剤を揮発させる、硬化成分の一部だけを硬化させるなどの方法により、塗布後のダイアタッチペーストの増粘もしくはチクソ性付与を行うか、または、形状保持可能な硬さの固体にすることによって、ダイアタッチペースト塗布後の濡れ広がりを防止するプロセスである。【０００５】
例えば特許文献１には、硬化性化合物、光ラジカル開始剤、および熱ラジカル開始剤を含有する電子部品用接続材料を用い、電子部品用接続材料をＢステージ化した後に加熱圧縮にて熱硬化させて接続構造体を得る方法が開示されている。しかしながら、特許文献１に開示の方法では、接続構造体を得る際に電子部品用接続材料を加熱圧縮（熱圧着）する必要があるため、この加熱圧縮での熱的負荷によってダイに熱履歴が与えられて半導体パッケージの信頼性が低下するという問題があった。
【先行技術文献】
【特許文献】
【０００６】
【特許文献１】特開２０１３−００１７１２号公報
【発明の概要】
【発明が解決しようとする課題】
【０００７】
本発明は、上記の従来技術の有する課題を鑑みてなされたものであり、塗布性を維持しつつＢステージ化により塗布後の濡れ広がりの抑制が可能で、しかもダイボンディングの際に加熱しなくても十分な接着性が得られ、信頼性の高い半導体パッケージを製造することが可能な半導体パッケージの製造方法を提供することを目的とする。
【課題を解決するための手段】
【０００８】
本発明者らは、上記課題を解決すべく研究を重ねた結果、光重合開始剤、熱ラジカル発生剤、ポリオレフィン構造含有樹脂、およびラジカル重合性化合物を含む半導体用ダイアタッチペーストを用い、Ｂステージ化を経てダイボンディングを行うことにより、塗布後の濡れ広がり抑制が可能で、しかもダイボンディングの際に加熱しなくても十分な接着性が得られ、信頼性の高い半導体パッケージを得ることができることを見出し、本発明を完成するに至った。【０００９】
即ち本発明の態様は、以下の［１］〜［１１］の通りである。
［１］  ダイと該ダイを支持する支持部材とを接合するダイボンディング工程を含む半導体パッケージの製造方法であって、
前記ダイボンディング工程は、光重合開始剤（１）、熱ラジカル発生剤（２）、ポリオレフィン構造含有樹脂（３）、およびラジカル重合性化合物（４）を含む半導体用ダイアタッチペーストを、前記ダイおよび前記支持部材の一方に塗布し、塗布された前記半導体用ダイアタッチペーストに光を照射してＢステージ化した後、Ｂステージ化された前記半導体用ダイアタッチペースト上に前記ダイおよび前記支持部材の他方を配し圧着して、前記ダイと前記支持部材とを接合する工程であることを特徴とする半導体パッケージの製造方法。【００１０】
［２］  前記ラジカル重合性化合物（４）が（メタ）アクリロイル基含有化合物であることを特徴とする［１］に記載の半導体パッケージの製造方法。
［３］  前記（メタ）アクリロイル基含有化合物の少なくとも一部が、（メタ）アクリロイル基とオキシラン環構造またはオキセタン環構造との両方を同一分子内に含有する（メタ）アクリロイル基含有化合物であることを特徴とする［２］に記載の半導体パッケージの製造方法。【００１１】
［４］  前記光重合開始剤（１）がアルキルフェノン系光重合開始剤およびアシルホスフィンオキサイド系光重合開始剤の少なくとも一方であることを特徴とする［１］〜［３］のいずれか一項に記載の半導体パッケージの製造方法。
［５］  前記光重合開始剤（１）がα−アミノアルキルフェノン系光重合開始剤およびモノアシルホスフィンオキサイド系光重合開始剤の少なくとも一方であることを特徴とする［１］〜［３］のいずれか一項に記載の半導体パッケージの製造方法。【００１２】
［６］  前記光重合開始剤（１）が下記式（１）で表される化合物および下記式（２）で表される化合物の少なくとも一方であることを特徴とする［１］〜［３］のいずれか一項に記載の半導体パッケージの製造方法。ただし、下記式（１）中のＲ１は水素原子または炭素数１〜３のアルキル基である。【００１３】
【化１】
2015122115.tif 000002
【００１４】
【化２】
2015122115.tif 000003
【００１５】
［７］  前記熱ラジカル発生剤（２）が有機過酸化物であることを特徴とする［１］〜［６］のいずれか一項に記載の半導体パッケージの製造方法。
［８］  前記熱ラジカル発生剤（２）がジアルキルパーオキサイドまたはパーオキシエステルであることを特徴とする［７］に記載の半導体パッケージの製造方法。【００１６】
［９］  前記熱ラジカル発生剤（２）が下記式（３）で表される化合物であることを特徴とする［７］に記載の半導体パッケージの製造方法。ただし、下記式（３）中のＲ２およびＲ３は炭素数１〜３のアルキレン基である。【００１７】
【化３】
2015122115.tif 000004
【００１８】
［１０］  前記熱ラジカル発生剤（２）の１分間半減期温度が１２０℃以上２００℃以下であることを特徴とする［７］〜［９］のいずれか一項に記載の半導体パッケージの製造方法。
［１１］  前記Ｂステージ化における前記光の照射量が、Ｂステージ化させた前記半導体用ダイアタッチペーストの温度２５℃、周波数１Ｈｚの条件で測定した複素粘度が１００〜１０００Ｐａ・ｓの範囲になる量であることを特徴とする［１］〜［１０］のいずれか一項に記載の半導体パッケージの製造方法。
【発明の効果】
【００１９】
本発明の半導体パッケージの製造方法は、半導体用ダイアタッチペーストの塗布性を維持しつつＢステージ化により塗布後の濡れ広がり抑制が可能で、しかもダイボンディングの際に加熱しなくても十分な接着性が得られ、信頼性の高い半導体パッケージを得ることができる。
【発明を実施するための形態】
【００２０】
以下、本発明の実施の形態を詳細に説明する。なお、本発明においては、「（メタ）アクリロイル基」とは、アクリロイル基および／またはメタクリロイル基を意味する。
＜半導体用ダイアタッチペースト＞
本発明の半導体パッケージの製造方法において使用される半導体用ダイアタッチペーストは、光重合開始剤（１）、熱ラジカル発生剤（２）、ポリオレフィン構造含有樹脂（３）、およびラジカル重合性化合物（４）を含む。
【００２１】
まず、光重合開始剤（１）について説明する。
光重合開始剤（１）は、近赤外線、可視光線、紫外線等の光の照射により、ラジカル重合性化合物（４）のラジカル重合の開始に寄与するラジカルを発生する化合物であれば、特に制限はない。
また、光重合開始剤（１）として、メタロセン化合物を使用することもできる。メタロセン化合物としては、中心金属がＦｅ、Ｔｉ、Ｖ、Ｃｒ、Ｍｎ、Ｃｏ、Ｎｉ、Ｍｏ、Ｒｕ、Ｒｈ、Ｌｕ、Ｔａ、Ｗ、Ｏｓ、Ｉｒなどに代表される遷移元素であるものを用いることができ、例えば、ビス（η５−２，４−シクロペンタジエン−１−イル）−ビス［２，６−ジフルオロ−３−（ピロール−１−イル）フェニル］チタニウムを挙げることができる。
【００２２】
本発明に使用される光重合開始剤（１）としてより好ましいものは、アルキルフェノン系光重合開始剤、アシルホスフィンオキサイド系光重合開始剤であり、これらの光重合開始剤は単独で使用してもよいし、あるいは２種以上を適宜組み合わせて使用してもよい。アルキルフェノン系光重合開始剤としては、アセトフェノン、２，２−ジメトキシ−２−フェニルアセトフェノン、ジエトキシアセトフェノン、１−ヒドロキシシクロヘキシルフェニルケトン、１，２−ヒドロオキシ−２−メチル−１−フェニルプロパン−１−オン、α−ヒドロキシシクロヘキシルフェニルケトン、２−ヒドロキシ−２−メチル−１−フェニルプロパノン、２−ヒドロキシ−２−メチル−１−（４−イソプロピルフェニル）プロパノン、２−ヒドロキシ−２−メチル−１−（４−ドデシルフェニル）プロパノン、２−ヒドロキシ−２−メチル−１−［（２−ヒドロキシエトキシ）フェニル］プロパノン、２−ベンジル−２−ジメチルアミノ−１−（４−モルホリノフェニル）−１−ブタノン、２−（ジメチルアミノ）−２−［（４−メチルフェニル）メチル］−１−［４−（４−モルホリニル）フェニル］−１−ブタノン、２−メチル−１−［４−（メチルチオ）フェニル］−２−モルホリノ−１−プロパノン、ベンゾイン、ベンゾインエーテル類（例えばベンゾインメチルエーテル、ベンゾインエチルエーテル、ベンゾインプロピルエーテル、ベンゾインイソプロピルエーテル、ベンゾインイソブチルエーテル、ベンゾインフェニルエーテル、ベンジルジメチルケタール）等が挙げられる。
また、アシルホスフィンオキサイド系光重合開始剤としては、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，４，６−トリメチルベンゾイルメトキシフェニルホスフィンオキサイド、２，４，６−トリメチルベンゾイルエトキシフェニルホスフィンオキサイド、２，３，５，６−テトラメチルベンゾイルジフェニルホスフィンオキサイド、ビス−（２，６−ジクロロベンゾイル）フェニルホスフィンオキサイド、ビス−（２，６−ジクロロベンゾイル）−２，５−ジメチルフェニルホスフィンオキサイド、ビス−（２，６−ジクロロベンゾイル）−４−プロピルフェニルホスフィンオキサイド、ビス−（２，６−ジクロロベンゾイル）−１−ナフチルホスフィンオキサイド、ビス−（２，６−ジメトキシベンゾイル）フェニルホスフィンオキサイド、ビス−（２，６−ジメトキシベンゾイル）−２，４，４−トリメチルペンチルホスフィンオキサイド、ビス−（２，６−ジメトキシベンゾイル）−２，５−ジメチルフェニルホスフィンオキサイド、ビス−（２，４，６−トリメチルベンゾイル）フェニルホスフィンオキサイド、（２，５，６−トリメチルベンゾイル）−２，４，４−トリメチルペンチルホスフィンオキサイド等が挙げられる。
【００２３】
本発明に使用される光重合開始剤としてさらに好ましいものは、α−アミノアルキルフェノン系光重合開始剤、モノアシルホスフィンオキサイド系光重合開始剤である。α−アミノアルキルフェノン系光重合開始剤としては、２−メチル−１−［４−（メチルチオ）フェニル］−２−モルホリノ−１−プロパノンおよび式（１）で表される化合物等が挙げられるが、式（１）で表される化合物が特に好ましい。ただし、下記式（１）中のＲ１は水素原子または炭素数１〜３のアルキル基である。これらは単独で使用してもよいし、あるいは２種以上を適宜組み合わせて使用してもよい。
式（１）で表される化合物としては、例えば、２−ベンジル−２−ジメチルアミノ−１−（４−モルホリノフェニル）−１−ブタノン、２−（ジメチルアミノ）−２−［（４−メチルフェニル）メチル］−１−［４−（４−モルホリニル）フェニル］−１−ブタノン、２−（ジメチルアミノ）−２−［（４−エチルフェニル）メチル］−１−［４−（４−モルホリニル）フェニル］−１−ブタノン、２−（ジメチルアミノ）−２−［（４−ｎ−プロピチルフェニル）メチル］−１−［４−（４−モルホリニル）フェニル］−１−ブタノン及び２−（ジメチルアミノ）−２−［（４−イソプロピルフェニル）メチル］−１−［４−（４−モルホリニル）フェニル］−１−ブタノンを挙げることができる。
【００２４】
【化４】
2015122115.tif 000005
【００２５】
また、モノアシルホスフィンオキサイド系光重合開始剤としては、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，４，６−トリメチルベンゾイルメトキシフェニルホスフィンオキサイド、２，４，６−トリメチルベンゾイルエトキシフェニルホスフィンオキサイド、２，３，５，６−テトラメチルベンゾイルジフェニルホスフィンオキサイドが挙げられる。これらのモノアシルホスフィンオキサイド系重合開始剤系開始剤の中で最も好ましいものは、下記式（２）で表される２，４，６−トリメチルベンゾイルジフェニルホスフィンオキサイドである。
そして、半導体用ダイアタッチペーストの保存安定性を考慮する場合には、式（１）で表される化合物よりも式（２）で表される化合物の方が好ましい。
【００２６】
【化５】
2015122115.tif 000006
【００２７】
α−アミノアルキルフェノン系光重合開始剤の市販品としては、例えば、Ｉｒｇａｃｕｒｅ  ３６９、Ｉｒｇａｃｕｒｅ  ３７９ＥＧ（共にＢＡＳＦ社製）等が挙げられる。また、モノアシルホスフィンオキサイド系光重合開始剤の市販品としては、例えば、ＤＡＲＯＣＵＲ  ＴＰＯ（ＢＡＳＦ社製）、Ｍｉｃｕｒｅ  ＴＰＯ（ＭＩＷＯＮ社製）等が挙げられる。
半導体用ダイアタッチペースト中の光重合開始剤（１）の使用量は、全ラジカル重合性化合物（４）（例えば（メタ）アクリロイル基含有化合物）１００質量部に対して、０．０１〜５質量部の範囲が好ましく、より好ましくは０．０５〜３質量部であり、さらに好ましくは０．１〜１質量部である。
【００２８】
光重合開始剤（１）の使用量が、全ラジカル重合性化合物（４）（例えば（メタ）アクリロイル基含有化合物）１００質量部に対して、０．０１〜５質量部であれば、半導体用ダイアタッチペーストのＢステージ化による濡れ広がり抑制が発現されやすく、また、半導体用ダイアタッチペーストのＢステージ化物が硬くなり過ぎず圧着により容易にダイボンディングを行うことができる。
【００２９】
次に、熱ラジカル発生剤（２）について説明する。
熱ラジカル発生剤（２）は、ラジカル重合性化合物（４）のラジカル重合の開始に寄与するラジカルを加熱により発生する化合物であれば、特に制限はない。熱ラジカル発生剤としては、例えば、アゾ系化合物、有機過酸化物が挙げられ、半導体用ダイアタッチペーストに用いる熱ラジカル発生剤としては、有機過酸化物が好ましい。
【００３０】
有機過酸化物としては、例えば、ケトンパーオキサイド、パーオキシケタール、ハイドロパーオキサイド、ジアルキルパーオキサイド、ジアシルパーオキサイド、パーオキシジカーボネート、パーオキシエステル等が挙げられる。これらの中でも、１分間半減期温度が１２０〜２００℃の物が好ましい。より好ましくは、１分間半減期温度が１２０〜２００℃のジアルキルパーオキサイド、パーオキシエステルであり、さらに好ましくは一般的に式（３）で表される化合物である。ただし、下記式（３）中のＲ２およびＲ３は炭素数１〜３のアルキレン基である。
【００３１】
【化６】
2015122115.tif 000007
【００３２】
１分間半減期温度が１２０〜２００℃のジアルキルパーオキサイド、パーオキシエステルの市販品としては、例えば、パーオクタＯ（日油株式会社製）、パーブチルＯ（日油株式会社製）、パーヘキサ２５Ｚ（日油株式会社製）、パークミルＤ（日油株式会社製）等が挙げられる。
半導体用ダイアタッチペースト中の熱ラジカル発生剤（２）の使用量は、全ラジカル重合性化合物（４）（例えば（メタ）アクリロイル基含有化合物）１００質量部に対して、０．１〜１０質量部の範囲が好ましく、より好ましくは０．５〜６質量部であり、さらに好ましくは１〜３質量部である。熱ラジカル発生剤（２）の使用量が、全ラジカル重合性化合物（４）１００質量部に対して、０．１質量部以上であれば、半導体用ダイアタッチペーストの硬化物の弾性率が良好なものとなる。また、熱ラジカル発生剤（２）の使用量が、全ラジカル重合性化合物（４）１００質量部に対して、１０質量部以下であれば、半導体用ダイアタッチペーストの熱硬化時や半導体パッケージ製造工程の中でアウトガスが発生しにくい。
【００３３】
次に、ポリオレフィン構造含有樹脂（３）について説明する。
ポリオレフィン構造含有樹脂（３）は、不飽和炭化水素の重合によって得られる構造を含む樹脂であれば、特に制限されない。不飽和炭化水素としては、例えば、α−オレフィンやジオレフィンなどのオレフィンを挙げることができる。α−オレフィンとしてはエチレン、プロピレン、１−ブテンを挙げることができ、ジオレフィンとしてはブタジエン、イソプレンを挙げることができ、これらの中から選ばれた２種以上の共重合物でもよい。
また、接着性や他の成分との反応性、特に後述のオキシラン環構造またはオキセタン環構造を含有する環構造含有化合物との反応性を付与するために、ポリオレフィン構造含有樹脂（３）は水酸基、カルボキシル基、酸無水物基、エポキシ基、エステル構造などを有することが好ましい。例えば、酸無水物基は、前記のオレフィンの重合物に無水マレイン酸、無水フタル酸、無水イタコン酸などをグラフトすることによって、ポリオレフィン構造含有樹脂（３）に導入することができる。
【００３４】
ポリオレフィン構造含有樹脂（３）のより好ましい例としては、不飽和炭化水素と無水マレイン酸との共重合体である無水マレイン酸変性ポリオレフィンが挙げられる。無水マレイン酸と共重合する不飽和炭化水素は、半導体用ダイアタッチペーストの硬化物の応力緩和性の観点から、共役二重結合を持つ化合物が好ましく、さらにはブタジエンまたはイソプレンを予め重合したもの、または、ブタジエンとイソプレンを予め共重合したものが好ましい。また、この無水マレイン酸変性ポリオレフィンは、不飽和の２価炭化水素基を有するものが好ましい。そして、この無水マレイン酸変性ポリオレフィンは、ブタジエンまたはイソプレンを予め重合したもの、または、ブタジエンとイソプレンを予め共重合したものに、無水マレイン酸をグラフトさせた化合物を含む。
【００３５】
無水マレイン酸変性ポリオレフィンの市販品としては、ダイヤカルナ（三菱化学株式会社製）、Ｍ−１０００−８０（日本石油化学株式会社製）、Ｒｉｃｏｎ  ＭＡ（ＣＲＡＹＶＡＬＬＥＹ社製）等が挙げられる。
ポリオレフィン構造含有樹脂（３）の数平均分子量は、２０００よりも大きいことが好ましく、５０００よりも大きいことがより好ましい。ポリオレフィン構造含有樹脂（３）の数平均分子量が２０００よりも大きければ、半導体用ダイアタッチペーストの硬化物の応力緩和性が良好なものとなる。
【００３６】
半導体用ダイアタッチペースト中のポリオレフィン構造含有樹脂（３）の使用量は、全硬化成分に対して２０〜８０質量％であることが好ましく、より好ましくは３０〜７０質量％である。ポリオレフィン構造含有樹脂（３）の使用量が、全硬化成分に対して２０質量％以上であれば、半導体用ダイアタッチペーストの硬化物の応力緩和性が良好なものとなる。また、ポリオレフィン構造含有樹脂（３）の使用量が、全硬化成分に対して８０質量％以下であれば、半導体用ダイアタッチペーストの粘度が良好なものとなり、ハンドリングが容易となる。
【００３７】
次に、ラジカル重合性化合物（４）について説明する。
ラジカル重合性化合物（４）は、ラジカル重合性を有する化合物であれば、特に制限はなく、例えば、ビニル基を有する化合物、（メタ）アクリロイル基を有する化合物等が挙げられ、（メタ）アクリロイル基含有化合物がより好ましい。ただし、後述するシランカップリング剤のうち（メタ）アクリロイル基を有するものを除く。すなわち、半導体用ダイアタッチペーストがシランカップリング剤を含む場合において、シランカップリング剤の中に（メタ）アクリロイル基を有するものが含まれる時は、（メタ）アクリロイル基を有するシランカップリング剤は、シランカップリング剤に含まれるものとし、ラジカル重合性化合物（４）には含まれないものとする。
【００３８】
（メタ）アクリロイル基含有化合物としては、ポリオールポリ（メタ）アクリレート、エポキシ（メタ）アクリレート、ウレタン（メタ）アクリレート、（メタ）アクリレートモノマー等が挙げられる。
ポリオールポリ（メタ）アクリレートとは、ポリオールと、アクリル酸またはメタクリル酸とのエステル化合物である。ここで選ばれるポリオールに特に制限はないが、例えば、鎖状の水添ダイマージオール、１，３−プロパンジオール、１，４−ブタンジオール、１，３−ブタンジオール、１，５−ペンタンジオール、ネオペンチルグリコール、３−メチル−１，５−ペンタンジオール、１，６−ヘキサンジオール、２−メチル−１，８−オクタンジオール、１，９−ノナンジオール、２−エチル−２−ブチル−１，３−プロパンジオール、２，４−ジエチル−１，５−ペンタンジオール、１，１０−デカンジオール、１，１２−ドデカンジオール、ポリオレフィンポリオール、水添ポリオレフィンポリオール等の鎖状脂肪族ポリオールが挙げられる。
【００３９】
ポリオールとしては、さらには、脂環構造を有する水添ダイマージオール、水添ビスフェノールＡオレフィンオキサイド付加物、水添ビスフェノールＦオレフィンオキサイド付加物、水添ビフェノールオレフィンオキサイド付加物、１，４−シクロヘキサンジメタノール、１，３−シクロヘキサンジメタノール、トリシクロ［５．２．１．０２，６］デカンジメタノール、２−メチルシクロヘキサン−１，１−ジメタノール等の脂環構造を有するポリオールが挙げられる。
【００４０】
ポリオールとしては、さらには、トリマートリオール、ｐ−キシリレングリコール、ビスフェノールＡオレフィンオキサイド付加物、ビスフェノールＦオレフィンオキサイド付加物、ビフェノールオレフィンオキサイド付加物等の芳香環を有するポリオールが挙げられ、さらには、ポリエチレングリコール、ポリプロピレングリコール、ポリテトラメチレングリコール等のポリエーテルポリオールが挙げられ、さらには、ポリヘキサメチレンアジペート、ポリヘキサメチレンサクシネート、ポリカプロラクトン等のポリエステルポリオールが挙げられる。
【００４１】
ポリオールとしては、さらには、α，ω−ポリ（１，６−ヘキシレンカーボネート）ジオール、α，ω−ポリ（３−メチル−１，５−ペンチレンカーボネート）ジオール、α，ω−ポリ［（１，６−ヘキシレン：３−メチル−ペンタメチレン）カーボネート］ジオール、α，ω−ポリ［（１，９−ノニレン：２−メチル−１，８−オクチレン）カーボネート］ジオール等の（ポリ）カーボネートジオールが挙げられ、さらには、水添ダイマー酸から誘導される構造単位および水添ダイマージオールから誘導される構造単位を有するポリエステルポリオールが挙げられる。これらのポリオールは単独で使用してもよいし、あるいは２種以上を適宜組み合わせて使用してもよい。
【００４２】
また、主に硬化後の弾性率確保の観点から、脂環構造を有するポリオール、芳香環を有するポリオール、（ポリ）カーボネートジオール、ポリエステルポリオールが好ましい。更に好ましくは、芳香環を有するポリオールである。芳香環を有するポリオールから誘導されるポリオールポリ（メタ）アクリレートの市販品としては、例えば、Ｍ−２０８（東亜合成株式会社製）、Ｍ−２１１Ｂ（東亜合成株式会社製）、ＦＡ−３２１Ａ（日立化成株式会社製）、ＦＡ−３２４Ａ（日立化成株式会社製）、ライトアクリレートＢＰ−４ＥＡＬ（共栄社化学株式会社製）、ライトアクリレートＢＰ−４ＰＡ（共栄社化学株式会社製）等が挙げられる。
【００４３】
また、エポキシ（メタ）アクリレートとは、エポキシ樹脂の末端エポキシ基にアクリル酸またはメタクリル酸を付加させることで得られる化合物である。この際に選ばれるエポキシ樹脂に、特に制限は無い。具体的には、例えば、ビスフェノールＡ型エポキシ樹脂、水添ビスフェノールＡ型エポキシ樹脂、ビスフェノールＦ型エポキシ樹脂、水添ビスフェノールＦ型エポキシ樹脂、ノボラック型エポキシ樹脂、水添ノボラック型エポキシ樹脂、グリシジルエステル型エポキシ樹脂、ビフェニル型エポキシ樹脂、水添ビフェニル型エポキシ樹脂等が挙げられる。これらのエポキシ（メタ）アクリレートは単独で使用してもよいし、あるいは２種以上を適宜組み合わせて使用してもよい。
【００４４】
エポキシ（メタ）アクリレートの市販品としては、例えば、エポキシエステル３０００Ａ（共栄社化学株式会社製）、ＥＢＥＣＲＹＬ６００（ダイセル・サイテック株式会社製）、ＥＢＥＣＲＹＬ６０４０（ダイセル・サイテック株式会社製）等が挙げられる。
また、ウレタン（メタ）アクリレートとは、ポリオールとポリイソシアネートと水酸基含有（メタ）アクリレートを反応させるか、またはポリオールとイソシアナト基含有（メタ）アクリレートを反応させることで得られる化合物である。この際に選ばれるポリオール、ポリイソシアネート、水酸基含有（メタ）アクリレート、およびイソシアナト基含有（メタ）アクリレートに特に制限は無い。
【００４５】
ポリオールは、ポリオールポリ（メタ）アクリレートにおいて使用されるポリオールと同様である。ポリイソシアネートとしては、例えば、１，４−シクロヘキサンジイソシアネート、イソホロンジイソシアネート、メチレンビス（４−シクロヘキシルイソシアネート）、１，３−ビス（イソシアナトメチル）シクロヘキサン、１，４−ビス（イソシアナトメチル）シクロヘキサン、２，４−トリレンジイソシアネート、２，６−トリレンジイソシアネート、ジフェニルメタン−４，４′−ジイソシアネート、１，３−キシリレンジイソシアネート、１，４−キシリレンジイソシアネート、リシントリイソシアネート、リシンジイソシアネート、ヘキサメチレンジイソシアネート、２，４，４−トリメチルヘキサメチレンジイソシアネート、２，２，４−トリメチルヘキサンメチレンジイソシアネートおよびノルボルナンジイソシアネート等が挙げられる。これらは単独で使用してもよいし、あるいは２種以上を適宜組み合わせて使用してもよい。
【００４６】
水酸基含有（メタ）アクリレートとしては、例えば、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、２−ヒドロキシ−３−フェノキシプロピルアクリレート、２−ヒドロキシ−３−（ｏ−フェニルフェノキシ）プロピルアクリレート、２−ヒドロキシエチルアクリルアミド、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート、２−ヒドロキシ−３−フェノキシプロピルメタクリレート、２−ヒドロキシ−３−（ｏ−フェニルフェノキシ）プロピルメタクリレート等が挙げられる。これらは単独で使用してもよいし、あるいは２種以上を適宜組み合わせて使用してもよい。
【００４７】
イソシアナト基含有（メタ）アクリレートとしては、２−イソシアナトエチルアクリレート、２−イソシアナトエチルメタクリレート等が挙げられる。これらは単独で使用してもよいし、あるいは２種以上を適宜組み合わせて使用してもよい。
ウレタン（メタ）アクリレートは、ジブチル錫ジラウレート、ジオクチル錫ジラウレートのような公知のウレタン化触媒の存在下または非存在下で、ポリオールとポリイソシアネートと水酸基含有（メタ）アクリレートを、または、ポリオールとイソシアナト基含有（メタ）アクリレートを反応させることにより合成ができるが、触媒の存在下で反応させたほうが、反応時間を短縮する意味では好ましい。ただし、半導体用ダイアタッチペーストは最終的な実使用時には硬化膜として使用されるが、触媒を多く使用しすぎると、硬化膜の物性値に悪影響を及ぼす可能性がある。よって、触媒の使用量は、ポリオールとポリイソシアネートと水酸基含有（メタ）アクリレートの総量、または、ポリオールとイソシアナト基含有（メタ）アクリレートの総量１００質量部に対して０．００１〜１質量部であることが好ましい。
【００４８】
また、前記ウレタン化触媒は、半導体用ダイアタッチペースト中にアルコキシシリル基を含む場合には、アルコキシシリル基の加水分解反応を触媒する。そのような場合には、半導体用ダイアタッチペーストの経時安定性と支持部材（例えばリードフレームや基板）への密着性のバランスを考慮する必要があり、その際の使用量は、ポリオールとポリイソシアネートと水酸基含有（メタ）アクリレートの総量、または、ポリオールとイソシアナト基含有（メタ）アクリレートの総量１００質量部に対して０．００３〜０．２質量部であることが好ましく、０．００５〜０．１５質量部であることがより好ましい。触媒量が０．００１質量部以上であれば、触媒の添加効果が好適に発現され、１質量部以下であれば、先にも述べたように、最終的な硬化物としての実使用時の物性値が良好なものとなる。
【００４９】
本明細書における（メタ）アクリレートモノマーは、前記の（メタ）アクリロイル基含有化合物から、前記ポリオールポリ（メタ）アクリレート、前記エポキシ（メタ）アクリレートおよび前記ウレタン（メタ）アクリレートを除いた化合物である。
（メタ）アクリレートモノマーとしては、例えば、グリシジルアクリレート、テトラヒドロフルフリルアクリレート、グリシジルメタクリレート、テトラヒドロフルフリルメタクリレート等の環状エーテル基を有する（メタ）アクリロイル含有化合物、シクロヘキシルアクリレート、イソボルニルアクリレート、ジシクロペンテニルアクリレート、ジシクロペンテニルオキシエチルアクリレート、ジシクロペンタニルアクリレート、ジシクロペンタニルエチルアクリレート、４−ｔｅｒｔ−ブチルシクロヘキシルアクリレート、シクロヘキシルメタクリレート、イソボルニルメタクリレート、ジシクロペンテニルメタクリレート、ジシクロペンテニルオキシエチルメタクリレート、ジシクロペンタニルメタクリレート、ジシクロペンタニルエチルメタクリレート、４−ｔｅｒｔ−ブチルシクロヘキシルメタクリレート等の環状脂肪族基を有する単官能（メタ）アクリロイル基含有化合物、ラウリルアクリレート、イソノニルアクリレート、２−エチルヘキシルアクリレート、イソブチルアクリレート、ｔｅｒｔ−ブチルアクリレート、イソオクチルアクリレート、イソアミルアクリレート、ラウリルメタクリレート、イソノニルメタクリレート、２−エチルヘキシルメタクリレート、イソブチルメタクリレート、ｔｅｒｔ−ブチルメタクリレート、イソオクチルメタクリレート、イソアミルメタクリレート等の鎖状脂肪族基を有する単官能（メタ）アクリロイル基含有化合物、ベンジルアクリレート、フェノキシエチルアクリレート、ベンジルメタクリレート、フェノキシエチルメタクリレート、２−ヒドロキシ−３−フェノキシプロピルメタクリレート等の芳香環を有する単官能（メタ）アクリロイル基含有化合物、ポリエチレングリコールジアクリレート、デカンジオールジアクリレート、ノナンジオールジアクリレート、ヘキサンジオールジアクリレート、トリシクロデカンジメタノールジアクリレート、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレート等の多官能（メタ）アクリロイル基含有化合物を挙げることができる。なお、上記単官能（メタ）アクリロイル基含有化合物とは、１つの（メタ）アクリロイル基を含有する（メタ）アクリロイル基含有化合物を意味し、上記多官能（メタ）アクリロイル基含有化合物とは、複数の（メタ）アクリロイル基を含有する（メタ）アクリロイル基含有化合物を意味する。
【００５０】
半導体用ダイアタッチペースト中のラジカル重合性化合物（４）の使用量は、全硬化成分に対して、５〜８０質量％含有することが好ましく、より好ましくは１０〜６０質量％であり、さらに好ましくは１５〜５０質量％である。ラジカル重合性化合物（４）の使用量が、全硬化成分に対して８０質量％以下であれば、半導体用ダイアタッチペーストの硬化物の支持部材への密着性が良好なものとなる。また、ラジカル重合性化合物（４）の使用量が、全硬化成分に対して５質量％以上であれば、半導体用ダイアタッチペーストの粘度が良好なものとなり、ハンドリングが容易となる。
【００５１】
なお、本明細書に記載の「硬化成分」とは、ラジカル重合により重合可能な化合物および／または後述するオキシラン環構造またはオキセタン環構造を含有する環構造含有化合物および／またはオキシラン環構造またはオキセタン環構造と反応し得る化合物を意味し、「全硬化成分」とは硬化成分の総量を意味する。ラジカル重合性化合物（４）（例えば（メタ）アクリロイル基含有化合物）、オキシラン環構造またはオキセタン環構造を含有する環構造含有化合物、無水マレイン酸変性ポリオレフィンは、すべて硬化成分に含まれる。
【００５２】
後述のシランカップリング剤中のｐ−スチリルトリメトキシシラン、ｐ−スチリルトリエトキシシラン、３−アクリロイルオキシプロピルトリメトキシシラン、３−メタクリロイルオキシプロピルトリメトキシシラン、３−アクリロイルオキシプロピルトリエトキシシラン、３−メタクリロイルオキシプロピルトリエトキシシラン、３−アクリロイルオキシプロピルメチルジメトキシシラン、３−メタクリロイルオキシプロピルメチルジメトキシシラン、３−アクリロイルオキシプロピルメチルジエトキシシラン、３−メタクリロイルオキシプロピルメチルジエトキシシランのラジカル重合性不飽和基を有するシランカップリング剤も硬化成分に含まれる。
【００５３】
本発明に使用される（メタ）アクリロイル基含有化合物は、（メタ）アクリロイル基とオキシラン環構造またはオキセタン環構造との両方を同一分子内に含有する（メタ）アクリロイル基含有化合物（５）を含むことが好ましい。（メタ）アクリロイル基とオキシラン環構造またはオキセタン環構造との両方を同一分子内に含有する（メタ）アクリロイル基含有化合物（５）は、（メタ）アクリロイル基とオキシラン環構造またはオキセタン環構造との両方を同一分子内に含有する化合物であれば特に制限はない。
【００５４】
ただし、（メタ）アクリロイル基とオキシラン環構造またはオキセタン環構造との両方を同一分子内に含有する（メタ）アクリロイル基含有化合物（５）は、後述するオキシラン環構造またはオキセタン環構造を含有する環構造含有化合物には含まれない。すなわち、半導体用ダイアタッチペーストに、（メタ）アクリロイル基とオキシラン環構造またはオキセタン環構造との両方を同一分子内に含有する（メタ）アクリロイル基含有化合物（５）が含まれる時は、（メタ）アクリロイル基とオキシラン環構造またはオキセタン環構造との両方を同一分子内に含有する（メタ）アクリロイル基含有化合物（５）は、（メタ）アクリロイル基含有化合物に含まれるものとし、オキシラン環構造またはオキセタン環構造を含有する環構造含有化合物には含まれないものとする。
【００５５】
（メタ）アクリロイル基とオキシラン環構造またはオキセタン環構造との両方を同一分子内に含有する（メタ）アクリロイル基含有化合物（５）とは、前述のポリオールポリ（メタ）アクリレート、エポキシ（メタ）アクリレート、ウレタン（メタ）アクリレート、（メタ）アクリレートモノマーの内、オキシラン環構造またはオキセタン環構造を含有するもの等が挙げられる。
【００５６】
例えば、オキシラン環構造またはオキセタン環構造を含有するポリオールから誘導されるポリオールポリ（メタ）アクリレートまたはウレタン（メタ）アクリレートや、オキシラン環構造またはオキセタン環構造を含有するエポキシ樹脂から誘導されるエポキシ（メタ）アクリレート等が挙げられる。これらは例えば、含有するオキシラン環構造またはオキセタン環構造の総数と、反応させるアクリル酸またはメタクリル酸の総数の比を１よりも大きくすることで得ることができる。また例えば、オキシラン環構造またはオキセタン環構造を含有する（メタ）アクリレートモノマーとしては、グリシジルアクリレート、グリシジルメタクリレート、４−ヒドロキシブチルアクリレートグリシジルエーテル等が挙げられる。
【００５７】
半導体用ダイアタッチペースト中の、（メタ）アクリロイル基とオキシラン環構造またはオキセタン環構造との両方を同一分子内に含有する（メタ）アクリロイル基含有化合物（５）の使用量は、全（メタ）アクリロイル基含有化合物１００質量部に対して、１０質量部以上とすることが好ましく、より好ましくは２０質量部以上であり、さらに好ましくは３０質量部以上である。（メタ）アクリロイル基とオキシラン環構造またはオキセタン環構造との両方を同一分子内に含有する（メタ）アクリロイル基含有化合物（５）の使用量が、全（メタ）アクリロイル基含有化合物１００質量部に対して１０質量部以上であれば、半導体用ダイアタッチペーストの硬化物の弾性率が良好なものとなる。
【００５８】
本発明においては、半導体用ダイアタッチペーストは、オキシラン環構造またはオキセタン環構造を含有する環構造含有化合物を含むことが好ましいため、オキシラン環構造またはオキセタン環構造を含有する環構造含有化合物が添加されることがある。オキシラン環構造またはオキセタン環構造を含有する環構造含有化合物は、オキシラン環構造またはオキセタン環構造を含有する化合物であれば、特に制限はない。
【００５９】
オキシラン環構造またはオキセタン環構造を含有する化合物としては、アルコール、アミン、カルボン酸等のエピクロルヒドリン付加物、オレフィンオキサイド、ケトンとオレフィンの環状付加物、オキセタンアルコール誘導体等が挙げられ、具体的には、前述のエポキシ（メタ）アクリレートに使用されるエポキシ樹脂や、２−エチルヘキシルオキセタン、キシリレンビスオキセタン、オキセタン樹脂が挙げられる。半導体用ダイアタッチペーストの硬化物の架橋密度の観点から、オキシラン環構造またはオキセタン環構造を含有する環構造含有化合物は２官能以上であることが好ましく、中でもエポキシ樹脂が好ましい。
【００６０】
半導体用ダイアタッチペースト中のオキシラン環構造またはオキセタン環構造を含有する環構造含有化合物の使用量は、オキシラン環構造またはオキセタン環構造の総数と、後述する無水マレイン酸変性ポリオレフィンの無水マレイン酸由来のカルボン酸無水物構造の総数との比が２．８〜０．４となる量であることが好ましく、２．０〜１．２となる量であることがより好ましい。オキシラン環構造またはオキセタン環構造の総数と無水マレイン酸由来のカルボン酸無水物構造の総数との比が２．８〜０．４であれば、半導体用ダイアタッチペーストの硬化物の弾性率が良好なものとなる。
【００６１】
また、本発明においては、半導体用ダイアタッチペーストは、熱硬化促進剤を含むことが好ましいため、熱硬化促進剤が添加されることがある。熱硬化促進剤は、オキシラン環構造またはオキセタン環構造と、それらと反応し得る化合物との反応を促進する化合物であれば、特に制限はない。
熱硬化促進剤としては、例えば、アルキルホスフィン化合物、イミダゾール化合物、脂肪族アミン、脂環族アミン、環状アミジン、これらのテトラフェニルボレート塩等のブロック化合物、フェノール性水酸基を有する化合物、ポリアミド、カルボン酸無水物、ジシアンジアミド、有機酸ジヒドラジド等が挙げられる。
【００６２】
硬化性と保存安定性のバランスの観点から、イミダゾール化合物およびそのブロック化合物、環状アミジンのブロック化合物が好ましい。これらの市販品の例としては、キュアゾール２Ｅ４ＭＺ（四国化成工業株式会社製）、キュアゾール２ＰＺ−ＰＷ（四国化成工業株式会社製）、キュアゾール２Ｐ４ＭＺ（四国化成工業株式会社製）、キュアゾールＣ１１Ｚ−ＣＮＳ（四国化成工業株式会社製）、Ｕ−ＣＡＴ  ＳＡ１０２（サンアプロ株式会社製）、Ｕ−ＣＡＴ  ＳＡ５０６（サンアプロ株式会社製）、Ｕ−ＣＡＴ  ５００２（サンアプロ株式会社製）等が挙げられる。
【００６３】
半導体用ダイアタッチペースト中の熱硬化促進剤の使用量は、オキシラン環構造またはオキセタン環構造を含有する環構造含有化合物、および、（メタ）アクリロイル基とオキシラン環構造またはオキセタン環構造との両方を同一分子内に含有する（メタ）アクリロイル基含有化合物（５）の合計の１００質量部に対して、０．５質量部以上１０質量部以下の範囲が好ましく、より好ましくは１質量部以上６質量部以下である。
【００６４】
熱硬化促進剤の使用量が、オキシラン環構造またはオキセタン環構造を含有する環構造含有化合物、および、（メタ）アクリロイル基とオキシラン環構造またはオキセタン環構造との両方を同一分子内に含有する（メタ）アクリロイル基含有化合物（５）の合計の１００質量部に対して、０．５質量部以上であれば、半導体用ダイアタッチペーストの硬化物の弾性率が良好なものとなる。また、熱硬化促進剤の使用量が、オキシラン環構造またはオキセタン環構造を含有する環構造含有化合物、および、（メタ）アクリロイル基とオキシラン環構造またはオキセタン環構造との両方を同一分子内に含有する（メタ）アクリロイル基含有化合物（５）の合計の１００質量部に対して、１０質量部以下であれば、半導体用ダイアタッチペーストの熱硬化時や半導体パッケージ製造工程の中でアウトガスが発生しにくい。
【００６５】
また、本発明においては、半導体用ダイアタッチペーストは、保存安定性を増すために重合禁止剤を含むことが好ましいため、重合禁止剤が添加されることがある。この重合禁止剤としては、特に限定されるものではないが、例えば、ヒドロキノン、ｐ−メトキシフェノール、ｐ−ベンゾキノン、ナフトキノン、フェナンスラキノン、トルキノン、２，５−ジアセトキシ−ｐ−ベンゾキノン、２，５−ジカプロキシ−ｐ−ベンゾキノン、２，５−アシロキシ−ｐ−ベンゾキノン、ｐ−ｔｅｒｔ−ブチルカテコール、２，５−ジ−ｔｅｒｔ−ブチルヒドロキノン、ｐ−ｔｅｒｔ−ブチルカテコール、モノ−ｔｅｒｔ−ブチルヒドロキノン、２，５−ジ−ｔｅｒｔ−アミルヒドロキノン、ジ−ｔｅｒｔ−ブチル−ｐ−クレゾールヒドロキノンモノメチルエーテルおよびフェノチアジンが好適に用いられる。これらは単独で使用してもよいし、あるいは２種以上を適宜組み合わせて使用してもよい。
通常、この重合禁止剤は、全ラジカル重合性化合物（４）１００質量部に対し、０．０１〜１０質量部添加することが好ましい。
【００６６】
本発明において半導体用ダイアタッチペーストは、支持部材への密着性を付与する目的で、さらにシランカップリング剤を含むことが可能である。
シランカップリング剤は、有機材料と反応結合する官能基、および無機材料と反応結合する官能基との両方を分子内に有する有機ケイ素化合物で、一般的にその構造は下記式（４）のように示される。
【００６７】
【化７】
2015122115.tif 000008
【００６８】
ここで、Ｙは有機材料と反応結合する官能基であり、ビニル基、エポキシ基、アミノ基、置換アミノ基、（メタ）アクリロイル基、メルカプト基等がその代表例として挙げられる。また、Ｘは無機材料と反応する官能基であり、水あるいは湿気により加水分解を受けてシラノールを生成し、このシラノールが無機材料と反応結合する。Ｘの代表例としては、アルコキシ基、アセトキシ基、クロル原子などを挙げることができる。Ｒ４は、２価の有機基であり、Ｒ５はアルキル基を表す。ｉは１〜３の整数を表し、ｊは０〜２の整数を表す。ただし、ｉとｊの和は３である。
【００６９】
このようなシランカップリング剤の中で、好ましいものは、Ｙがラジカル重合性化合物（４）（例えば（メタ）アクリロイル基含有化合物）および／またはオキシラン環構造またはオキセタン環構造を含有する環構造含有化合物および／または無水マレイン酸変性ポリオレフィンと反応性を有する化合物であり、その中でも、ｐ−スチリルトリメトキシシラン、ｐ−スチリルトリエトキシシラン、ビニルトリメトキシシラン、ビニルトリエトキシシラン、ビニルトリイソプロポキシシラン、ビニルトリス（２−メトキシエトキシ）シラン、３−アクリロイルオキシプロピルトリメトキシシラン、３−メタクリロイルオキシプロピルトリメトキシシラン、３−アクリロイルオキシプロピルトリエトキシシラン、３−メタクリロイルオキシプロピルトリエトキシシラン、３−アクリロイルオキシプロピルメチルジメトキシシラン、３−メタクリロイルオキシプロピルメチルジメトキシシラン、３−アクリロイルオキシプロピルメチルジエトキシシラン、３−メタクリロイルオキシプロピルメチルジエトキシシラン２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、Ｎ−２−（アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−メルカプトプロピルトリメトキシシラン、３−メルカプトプロピルトリエトキシシランが好ましい。
【００７０】
さらに好ましくは、熱硬化反応の際に硬化物中に容易に取り込まれる２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、Ｎ−２−（アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−メルカプトプロピルトリメトキシシラン、３−メルカプトプロピルトリエトキシシランが好ましい。
【００７１】
本発明においては、半導体用ダイアタッチペースト中の全硬化成分に対するシランカップリング剤の量は、０．０１質量％以上８質量％以下の範囲であることが好ましく、さらに好ましくは、０．１質量％以上５質量％以下の範囲である。半導体用ダイアタッチペースト中の全硬化成分に対して０．０１質量％以上であれば、支持部材への密着性が十分に発現される。また、半導体用ダイアタッチペースト中の全硬化成分に対して８質量％以下であれば、使用するシランカップリング剤の種類によらず保存安定性が良好なものとなる。
【００７２】
また、本発明においては、半導体用ダイアタッチペーストは、フィラーを含むことが好ましいため、フィラーが添加されることがある。
フィラーは、例えば、銀粉、金粉、銅粉、ニッケル粉等の金属フィラーや、アルミナ、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、結晶性シリカ、非晶性シリカ、窒化ホウ素、チタニア、ガラス、酸化鉄、セラミック等の無機フィラーや、カーボン、ゴム系フィラー等の有機フィラー等が挙げられ、種類、形状等も含めて特に制限はない。これらは単独で使用してもよいし、あるいは２種以上を適宜組み合わせて使用してもよい。
【００７３】
これらのフィラーは、目的に応じて使い分けることができる。例えば、金属フィラーは半導体用ダイアタッチペーストに主に導電性を付与する目的で添加され、無機フィラーは半導体用ダイアタッチペーストに主に低熱膨張性を付与する目的で添加され、有機フィラーは半導体用ダイアタッチペーストに主に応力緩和性を付与する目的で添加され、またそれ以外に熱伝導性、低吸湿性、絶縁性等、目的毎に異なる種類のフィラーの添加を行うことができる。
【００７４】
フィラーは、平均粒子径が２０μｍ以下かつ最大粒子径が６０μｍ以下であることが好ましく、より好ましくは平均粒子径が１０μｍ以下かつ最大粒子径が３０μｍ以下である。平均粒子径が２０μｍ以下かつ最大粒子径が６０μｍ以下であれば、半導体用ダイアタッチペーストの保存安定性および塗布性が良好なものとなる。
フィラーの配合量は、半導体用ダイアタッチペースト中の全硬化成分１００質量部に対して、５質量部以上８０質量部以下であることが好ましい。フィラーの配合量が５質量部以上であると、半導体用ダイアタッチペーストの硬化物の弾性率が良好であり、熱膨張・収縮率の制御も容易である。一方、フィラーの配合量が８０質量部以下であると、半導体用ダイアタッチペーストの粘度が適当である。
【００７５】
本発明における半導体用ダイアタッチペーストは、２５℃での粘度が５００００ｍＰａ・ｓ以下であることが好ましい。さらに好ましくは、２５℃での粘度が２５０００ｍＰａ・ｓ以下である。２５℃での粘度が５００００ｍＰａ・ｓ以下であれば、半導体用ダイアタッチペーストをダイのサイズに合わせて定量性良く塗布することが容易となる。
本発明においては、粘弾性測定装置を用いて半導体用ダイアタッチペーストのせん断粘度を測定した。粘弾性測定装置を用いて粘度測定を行う際の代表的な条件を説明する。半導体用ダイアタッチペーストの試料を、粘弾性測定装置（Ａｎｔｏｎ−Ｐａａｒ社製、型式：ＭＣＲ３０１）に装入し、型番ＣＰ−２５のコーンプレート型スピンドルを使用して、温度２５．０℃、せん断速度１０ｓ−１の条件でせん断粘度を測定する。
【００７６】
＜半導体パッケージの製造方法＞
本発明の半導体パッケージの製造方法は、半導体用ダイアタッチペーストをダイまたは支持部材に塗布し、次いで半導体用ダイアタッチペーストの塗布部に例えば紫外線を照射して、光重合開始剤（１）から発生したラジカルによりラジカル重合性化合物（４）等の硬化成分の一部を光重合させ、半導体用ダイアタッチペーストをＢステージ化する。しかる後に、例えば２５℃等の常温下でのダイボンディングと、Ｂステージ化した半導体用ダイアタッチペーストの熱硬化（熱ラジカル発生剤（２）から発生したラジカルによりラジカル重合性化合物（４）等の硬化成分の残部を熱重合させる）とを行い、さらに封止を行うというものである。これにより、信頼性が高く高集積化された半導体パッケージを得ることができる。なお、熱硬化と封止を同時に行ってもよい。
【００７７】
半導体用ダイアタッチペーストの塗布方法は、特に限定されないが、浸漬法、ハケ塗り法、スプレー法、線引き塗布法、スタンピング法、印刷法、ジェットディスペンス法、インクジェット法等が挙げられる。半導体用ダイアタッチペーストの塗布部への紫外線等の光の照射方法は特に限定されないが、フレキシブル導光管を手または機械で保持・操作して半導体用ダイアタッチペーストの塗布部に照射する方法や、コンベアに半導体用ダイアタッチペーストを塗布したダイまたは支持部材を乗せ、紫外線等の光が照射される領域を通過させて照射する方法等が挙げられる。
【００７８】
半導体用ダイアタッチペーストのＢステージ化は、粘弾性測定装置の振動モードを用いて周波数１Ｈｚの条件で測定した２５℃における複素粘度が１００Ｐａ・ｓ以上１０００Ｐａ・ｓ以下となるように施されることが好ましい。複素粘度が１００Ｐａ・ｓ以上１０００Ｐａ・ｓ以下であれば、熱硬化の工程において半導体用ダイアタッチペーストのＢステージ化物の濡れ広がりが抑制され半導体パッケージの高集積化が達成されやすくなり、さらにはダイボンディングにおける加熱が不要となり、ダイへ余分な熱履歴を与えることなく信頼性を向上させやすくなる。
具体的には、半導体用ダイアタッチペーストを厚さ５０μｍになるよう塗布し、波長３６５ｎｍの紫外線を照射してＢステージ化させ、このＢステージ化させた半導体用ダイアタッチペーストをスパチュラ等でかき取ったものをサンプルとして、粘弾性測定を行う。粘弾性測定は、粘弾性測定装置の振動モードを用い、温度２５℃、周波数１Ｈｚの条件で複素粘度を測定する。そして、複素粘度が１００〜１０００Ｐａ・ｓの範囲になる紫外線照射量を求め、それを半導体用ダイアタッチペーストのＢステージ化の際の紫外線照射線量とすることが好ましい。
【００７９】
半導体用ダイアタッチペーストのＢステージ化物は、熱硬化の工程において濡れ広がってしまわないように、加熱時の濡れ広がりが抑制されていることが好ましい。具体的には、支持部材であるシリコン基板上に半導体用ダイアタッチペーストを厚さ２００μｍ、直径２ｍｍの大きさの円状に塗布し、紫外線を１０００ｍＪ／ｃｍ２照射してＢステージ化させた試験片をオーブンに投入し、昇温速度４℃／分で１７０℃まで昇温し、そのまま１時間硬化させる。そして、硬化後の試験片上の半導体用ダイアタッチペースト硬化物を顕微鏡にて観察して直径を測定し、紫外線を１０００ｍＪ／ｃｍ２照射した直後からの直径の増加率を算出する。このとき、直径の増加率が１０％未満であることが好ましく、５％未満であることがより好ましい。
さらには、Ｂステージ化の際の紫外線照射量は、Ｂステージ化のための紫外線照射直後の半導体用ダイアタッチペーストの直径と加熱硬化後の半導体用ダイアタッチペースト硬化物の直径との変化率が１０％未満となるような紫外線照射量であることが好ましい。
【００８０】
半導体用ダイアタッチペーストのＢステージ化後、ダイボンディングを行ってからの熱硬化の方法は、特に限定されないが、ダイと支持部材とをダイボンディングしたものをオーブンに投入する方法や、ダイと支持部材とをダイボンディングしたものをコンベアに乗せ、所定温度に加熱された領域を通過させる方法等が挙げられる。
本発明の半導体パッケージの製造方法に準じてダイボンディングおよび熱硬化を行った時の、ダイシェア強度の評価方法について説明する。ダイシェア強度の評価は、例えば、ＭＩＬ−ＳＴＤ−８８３Ｇ、ＩＥＣ−６０７４９−２２、ＥＩＡＪ−ＥＤ−４７０３等の規格に従って行われる。具体的な例としては、Ｄａｇｅ−４０００（せん断接着力試験機、Ｄａｇｅ社製）を用いて、接合されたダイの側面をセンサー付き治具で押し、ダイと支持部材の接合が破壊されるのに要する力を計測する。なお、ダイシェア強度は、２ｍｍ角の正方形のチップと支持部材が接合している場合において、５８．８Ｎ以上であることが好ましい。５８．８Ｎ以上となるような接合材料または接合法であれば、半導体パッケージの信頼性が良好なものとなる。
【００８１】
＜半導体パッケージ＞
本発明の態様には、半導体用ダイアタッチペーストを用いて製造された半導体パッケージもある。半導体パッケージとしては、挿入形（Ｐｉｎ  ｉｎｓｅｒｔｉｏｎ  ｔｙｐｅ）であるＤＯパッケージ（Ｄｉｏｄｅ  Ｏｕｔｌｉｎｅ）、ＴＯパッケージ（Ｔｒａｎｓｉｓｔｏｒ  Ｏｕｔｌｉｎｅ）、ＤＩＰ（Ｄｕａｌ  Ｉｎｌｉｎｅ  Ｐａｃｋａｇｅ）、ＳＩＰ（Ｓｉｎｇｌｅ  Ｉｎｌｉｎｅ  Ｐａｃｋａｇｅ）、ＺＩＰ（Ｚｉｇｚａｇ  Ｉｎｌｉｎｅ  Ｐａｃｋａｇｅ）、ＰＧＡ（Ｐｉｎ  Ｇｒｉｄ  Ａｒｒａｙ）、表面実装形であるＳＯＰ（Ｓｍａｌｌ  Ｏｕｔｌｉｎｅ  Ｐａｃｋａｇｅ）、ＳＯＪ（Ｓｍａｌｌ  Ｏｕｔｌｉｎｅ  Ｊ−ｌｅａｄｅｄ）、ＣＦＰ（Ｃｅｒａｍｉｃ  Ｆｌａｔ  Ｐａｃｋａｇｅ）、ＳＯＴ（Ｓｍａｌｌ  Ｏｕｔｌｉｎｅ  Ｔｒａｎｓｉｓｔｏｒ）、ＱＦＰ（Ｑｕａｄ  Ｆｌａｔ  Ｐａｃｋａｇｅ）、ＰＬＣＣ（Ｐｌａｓｔｉｃ  Ｌｅａｄｅｄ  Ｃｈｉｐ  Ｃａｒｒｉｅｒ）、ＢＧＡ（Ｂａｌｌ  Ｇｒｉｄ  Ａｒｒａｙ）、ＬＧＡ（Ｌａｎｄ  Ｇｒｉｄ  Ａｒｒａｙ）、ＬＬＣＣ（ＬｅａｄＬｅｓｓ  Ｃｈｉｐ  Ｃａｒｒｉｅｒ）、ＴＣＰ（Ｔａｐｅ  Ｃａｒｒｉｅｒ  Ｐａｃｋａｇｅ）、ＬＬＰ（Ｌｅａｄｌｅｓｓ  Ｌｅａｄｆｒａｍｅ  Ｐａｃｋａｇｅ）、ＤＦＮ（Ｄｕａｌ  Ｆｌａｔｐａｃｋ  Ｎｏ−ｌｅａｄｅｄ）、ＣＯＢ（Ｃｈｉｐ  Ｏｎ  Ｂｏａｒｄ）等が挙げられる。
【００８２】
半導体パッケージは、半導体用ダイアタッチペーストをダイまたは支持部材に塗布し、次いで半導体用ダイアタッチペーストの塗布部に例えば紫外線を照射してＢステージ化し、しかる後にダイボンディングと熱硬化を行い、さらに封止を行うことによって製造することができる。このようにして製造された半導体パッケージは、信頼性が高い。
【実施例】
【００８３】
以下、実施例により、本発明を更に具体的に説明するが、本発明は以下の実施例にのみ制限されるものではない。
（実施例１）
ビスフェノールＡオレフィンオキサイド付加物ジアクリレート（共栄社化学株式会社製ＢＰ−４ＥＡＬ、化合物名称は２，２’−ビス［４−（アクリロキシポリエトキシ）フェニル］プロパンである）を１０．３ｇ、無水マレイン酸変性ポリブタジエン（ＣＲＡＹＶＡＬＬＥＹ社製Ｒｉｃｏｎ１３１ＭＡ１７）を４１．４ｇ、グリシジルメタクリレート（日油株式会社製ブレンマーＧＨ）を６．９ｇ、水添ビスフェノールＡ型エポキシ樹脂（三菱化学株式会社製ＹＸ−８０００）を１０．３ｇ、２，４，６−トリメチルベンゾイルジフェニルホスフィンオキサイド（ＢＡＳＦ社製ＤＡＲＯＣＵＲ  ＴＰＯ）を０．１ｇ、ジクミルパーオキサイド（日油株式会社製パークミルＤ）を０．３ｇ、ジアザビシクロウンデセン−テトラフェニルボレート塩（サンアプロ株式会社製Ｕ−ＣＡＴ５００２）を０．７ｇ、球状シリカゲル（三菱レイヨン株式会社製ＱＳ−２）を２９．５ｇ、３−グリシドキシプロピルトリメトキシシラン（信越シリコーン株式会社製ＫＢＭ−４０３）を０．３ｇ、自転・公転ミキサー（株式会社シンキー製あわとり練太郎ＡＲＥ−３１０）に投入し混合して、ダイアタッチペーストを得た。
（実施例２〜４、比較例１〜５）
各成分の種類および量を表１に示すように変更する以外は実施例１と同様の操作を行って、ダイアタッチペーストを得た。【００８４】
【表１】
2015122115.tif 000009
【００８５】
表１中、アクリエステルＭは三菱レイヨン株式会社製メチルメタクリレートであり、ＳＲ−３４９はサートマー社製エトキシ化ビスフェノールＡジアクリレートであり、ＦＡ−５１２Ｍは日立化成工業株式会社製ジシクロペンテニルオキシエチルメタクリレートであり、ＥＢＥＣＲＹＬ３７０２はダイセル・サイテック株式会社製エポキシアクリレートであり、ＣＴＢＮ−１３００Ｘ８は宇部興産株式会社製カルボキシ末端アクリロニトリルブタジエン共重合体であり、ＥＸＡ−４８５０−１５０は大日本インキ化学工業株式会社製エポキシ樹脂（エポキシ当量４５０）であり、ＰＢ−４７００はダイセル化学株式会社製エポキシ化ポリブタジエンであり、ＵＣ−２０３はクラレ株式会社製メタクリル変性ポリイソプレンである。【００８６】
また、Ｉｒｇａｃｕｒｅ（登録商標）３６９はＢＡＳＦ製２−ベンジル−２−ジメチルアミノ−１−（４−モルホリノフェニル）−ブタノン−１であり、Ｖ−６５は和光純薬工業社製２，２’−アゾビス−２，４−ジメチルバレロニトリルであり、ＤＩＣＹはジシアンジアミドであり、ＡＥＲＯＳＩＬ  Ｒ９７２は日本アエロジル株式会社製のジメチルジクロロシランで表面処理した疎水性シリカフィラーであり、ＳＦＰ−２０Ｍは電気化学工業株式会社製球状シリカゲルであり、ＡＳＦＰ−２０は電気化学工業株式会社製球状アルミナであり、ミクロパールＡＵは積水化学工業株式会社製金メッキ導電性粒子である。【００８７】
＜濡れ広がり抑制の評価＞
ダイアタッチペーストの濡れ広がり抑制は以下の方法により評価した。
ダイアタッチペーストをシリコン基板上に厚さ２００μｍ、直径２ｍｍの大きさの円状に塗布し、紫外線を１０００ｍＪ／ｃｍ２照射してＢステージ化させ、試験片を得た。その後、試験片をオーブンに投入し、昇温速度４℃／分で１７０℃まで昇温し、そのまま１時間硬化させた。【００８８】
硬化後の試験片上のダイアタッチペーストを顕微鏡にて観察して直径を測定し、塗布時からの直径の増加率を算出し、直径の増加率によって濡れ広がり抑制を評価した。結果を表１に示す。直径の増加率が５％未満の場合は、濡れ広がり抑制が非常に良好と評価し、表１においては◎印で示した。また、直径の増加率が５％以上１０％未満の場合は、濡れ広がり抑制が良好と評価し、表１においては○印で示した。さらに、直径の増加率が１０％以上の場合は、濡れ広がり抑制が不良と評価し、表１においては×印で示した。【００８９】
＜ダイシェア強度の評価＞
ダイシェア強度は以下の方法により評価した。
一辺５ｍｍの正方形状のＰＰＦリードフレーム（Ｃｕ基板上にＮｉ，Ｐｄ，Ａｕの順に３層メッキを施したもの）上に、ダイアタッチペーストを一辺２ｍｍの正方形状（厚さ８０μｍ）に塗布し、紫外線を１０００ｍＪ／ｃｍ２照射してＢステージ化させた。そして、ダイボンダーＭＤ−Ｐ２００（パナソニック株式会社製）を用い、ダイアタッチペースト上に一辺２ｍｍの正方形状のシリコンチップ（厚さ０．７ｍｍ）を、温度２５℃、荷重１０Ｎ、時間１秒の条件でボンディングした。その後、１７０℃のオーブンで１時間硬化させた。【００９０】
このようにして得られたものの温度２５℃におけるせん断強さ（Ｎ／チップ）を、せん断接着力試験機Ｓｅｒｉｅｓ４０００（Ｄａｇｅ社製）を用いて測定した。結果を表１に示す。せん断強さの測定値が５８．８Ｎ／チップ以上の場合は、ダイシェア強度が良好と評価し、表１においては○印で示した。また、せん断強さの測定値が５８．８Ｎ／チップ未満の場合は、ダイシェア強度が不良と評価し、表１においては×印で示した。【００９１】
＜Ｂステージ化物の複素粘度の評価＞
ダイアタッチペーストのＢステージ化物の複素粘度を、以下の方法により評価した。ダイアタッチペーストを厚さ５０μｍになるように塗布し、紫外線を１０００ｍＪ／ｃｍ２の条件で照射してＢステージ化させ、このＢステージ化させたダイアタッチペーストをスパチュラでかき取り、サンプルとした。このサンプルの複素粘度を、粘弾性測定装置の振動モードを用いて温度２５℃、周波数１Ｈｚの条件で測定した。
複素粘度が１００〜１０００Ｐａ・ｓの範囲の場合は、表１においては「Ａ」と示した。この場合は、ダイアタッチペーストのＢステージ化が良好に行われ、濡れ拡がりとダイシェア強度が共に良好であった。また、複素粘度が１０００Ｐａ・ｓを超える場合は、表１においては「Ｂ」と示した。この場合は、加熱無しでのボンディングが困難となり、ダイアタッチペーストの濡れ拡がりは良好であったが、ダイシェア強度が劣る結果となった。さらに、複素粘度が１００Ｐａ・ｓ未満の場合は、表１においては「Ｃ」と示した。この場合は、ダイアタッチペーストの濡れ広がりの抑制が困難となる。【００９２】
＜保存安定性の評価＞
ダイアタッチペーストの保存安定性を、以下の方法により評価した。ダイアタッチペーストを温度２５℃で３日間静置した。そして、静置初期及び３日後のダイアタッチペーストのせん断粘度を、粘弾性測定装置の回転モードを用いて温度２５℃、せん断速度１０ｓ−１の条件で測定した。静置３日後のせん断粘度の静置初期のせん断粘度からの増粘率を算出し、この増粘率によってダイアタッチペーストの保存安定性を評価した。結果を表１に示す。
増粘率が４０％未満の場合は、ダイアタッチペーストの保存安定性が非常に良好と評価し、表１においては◎印で示した。また、増粘率が４０％以上１００％未満の場合は、保存安定性が良好と評価し、表１においては○印で示した。さらに、増粘率が１００％以上の場合は、ダイアタッチペーストの保存安定性が不良と評価し、表１においては×印で示した。【００９３】
表１より、光重合開始剤と熱ラジカル発生剤とポリオレフィン構造含有樹脂とラジカル重合性化合物とを含有するダイアタッチペーストである実施例１〜４は、濡れ広がりが抑制されつつ高いダイシェア強度を有することが判る。また、アシルホスフィンオキサイド系光重合開始剤（ＤＡＲＯＣＵＲ  ＴＰＯ）を使用した実施例１は、アルキルフェノン系光重合開始剤（Ｉｒｇａｃｕｒｅ（登録商標）３６９）を使用した実施例２〜４よりも保存安定性が良好であった。
一方、熱ラジカル発生剤を含有しないダイアタッチペーストである比較例１〜２は、２５℃でダイボンディングすると支持部材に接合しないためダイシェア強度が劣ることが判る。また、ポリオレフィン構造含有樹脂を含有しないダイアタッチペーストである比較例３も、ダイシェア強度が低いことが判る。すなわち、光重合開始剤と熱ラジカル発生剤とポリオレフィン構造含有樹脂とラジカル重合性化合物とを含有するダイアタッチペーストは、従来のダイアタッチペーストに比べ、Ｂステージ化により濡れ広がりを抑制でき、また高いダイシェア強度を有することが判った。【００９４】
さらに、比較例４のダイアタッチペーストは、ポリオレフィン構造含有樹脂の代わりにテトラヒドロフタル酸無水物（ＤＩＣ株式会社製  Ｂ−５７０Ｈ）を、酸無水物構造が同じモル量となるような配合量で使用した点以外は、実施例１と同様のものである。テトラヒドロフタル酸無水物は、実施例１のポリオレフィン構造含有樹脂である無水マレイン酸変性ポリブタジエンと同様の酸無水物構造を有するが、ポリオレフィン構造を含有しないので、ダイシェア強度が不十分であった。
さらに、比較例５のダイアタッチペーストは、ポリオレフィン構造含有樹脂が配合されていない点以外は実施例１と同様のものであるが、ポリオレフィン構造含有樹脂を含有しないので、ダイシェア強度が不十分であった。
【産業上の利用可能性】
【００９５】
本発明の半導体パッケージの製造方法によれば、半導体用ダイアタッチペーストの塗布性を維持しつつＢステージ化により塗布後の濡れ広がりを抑制できるため、高集積のマルチチップパッケージを製造することが可能である。また、ダイボンディングの際に加熱しなくても十分な接着性が得られるため、熱圧着の必要が無く、信頼性が高い半導体パッケージを製造することが可能である。よって、本発明の半導体パッケージの製造方法により製造された半導体パッケージは、各種デバイスに有用である。
【国際調査報告】
2015122115.tif 000013
2015122115.tif 000014
2015122115.tif 000015
2015122115.tif 000016